高炉水砕スラグにエージングによる表面改質を施して比表面積を増大させ、比表面積が0.7m2/g以上の高炉水砕スラグ細骨材とすることを特徴とするブリージング特性に優れた高炉水砕スラグ細骨材の製造方法。高炉水砕スラグを製造後、屋外または屋内にて1ヶ月以上エージングすることを特徴とする請求項1に記載の高炉水砕スラグ細骨材の製造方法。しかし、上記1の方法は、粒度を細かくすると比表面積を大きくすることはできるが、流動特性などが悪化してしまう問題がある。上記2の方法は、アルカリを添加し、高温処理するものであるが、処理設備や加熱、薬剤に要するコストなど、処理に多大なコストがかかる。また、上記3の方法も、同様に処理に多大なコストがかかる。以上のことから現状では、高炉水砕スラグ細骨材の多くは天然砂と混合して使用され、ブリージング特性が許容範囲内になるようにしている。しかし、このような使用形態では、スラグの配合比率を高めることができないため、スラグの使用量にも限界がある。したがって本発明の目的は、ブリージング特性が優れた高炉水砕スラグ細骨材を低コストで効率的に製造することができる方法を提供することにある。上記課題を解決するための本発明の要旨は以下のとおりである。[1]高炉水砕スラグにエージングによる表面改質を施して比表面積を増大させ、比表面積が0.7m2/g以上の高炉水砕スラグ細骨材とすることを特徴とするブリージング特性に優れた高炉水砕スラグ細骨材の製造方法。[2]上記[1]の製造方法において、高炉水砕スラグを製造後、屋外または屋内にて1ヶ月以上エージングすることを特徴とする高炉水砕スラグ細骨材の製造方法。本発明によれば、ブリージング特性が優れた高炉水砕スラグ細骨材を低コストで効率的に製造することができる。本発明者らは、高炉水砕スラグの比表面積がブリージング特性に大きく影響するとの前提の下で、高炉水砕スラグの比表面積を大きくする表面改質方法について検討を行うとともに、比表面積とブリージング特性との関係について調査した。高炉水砕スラグの表面改質方法として、下記の方法を試験した。1スラグの結晶化蒸気エージングによる表面改質高炉水砕スラグを1100°C×48時間で加熱して結晶化させた後、蒸気エージングを48時間施した。この表面改質された材料を細骨材Aとする。2水和反応による表面改質iアルカリ処理:水酸化ナトリウムでpHを12に調整した水に高炉水砕スラグを入れ、水温90°Cで24時間保持した。この表面改質された材料を細骨材Bとする。ii酸処理:クエン酸でpHを2~3に調整した水に高炉水砕スラグを入れ、水温90°Cで24時間保持した。この表面改質された材料を細骨材Cとする。iii屋外エージング:製造後3ヶ月屋外エージングした高炉水砕スラグを用いた。この表面改質された材料を細骨材D1とする。iv屋外エージング:製造後3年以上屋外エージングした高炉水砕スラグを用いた。この表面改質された材料を細骨材D2とする。各材料の評価では、顕微鏡観察とSEM観察による表層の生成物調査及び比表面積調査を実施して比表面積が大きいものを抽出し、ブリージング試験を実施した。まず、比表面積を増大させるのに有効な処理方法について検討を行った。表面改質前の高炉水砕スラグ、高炉水砕スラグに対してエージング3年以上屋外エージングによる表面改質を行った細骨材D2、及び天然砂について、顕微鏡観察とSEM観察により表層の生成物を調査した。その結果を図1に示す。SEM観察結果から、エージングによる表面改質を行った細骨材D2は、水和物、炭酸化物と考えられる析出物が多く析出していた。各材料について、比表面積の調査を行った結果を図2に示す。比表面積は、未処理の高炉水砕スラグ細骨材従来材が0.10m2/gであるのに対し、アルカリ処理を施した細骨材Bで0.77m2/g、3ヶ月屋外エージング養生した細骨材D1で1.28m2/g、3年以上屋外エージング養生した細骨材D2で3.9m2/gであり、細骨材D1で未処理の高炉水砕スラグの約10倍、細骨材D2で未処理の高炉水砕スラグの約40倍であった。各材料についてブリージング試験を行い、ブリージング量を求めた。また、モルタルフロー試験を実施した。各材料のブリージング量と比表面積を図3に示す。これによれば、比表面積とブリージング量は非常に良い相関関係が認められる。最も比表面積が大きい3年以上屋外エージング養生した細骨材D2は、ブリージング量0.11cm3/cm2であり、これは未処理の水砕スラグ細骨材従来材の1/3、目標である天然砂0.26cm3/cm2の例の1/2以下である。また、3ヶ月屋外エージング養生した細骨材D1は、アルカリ処理を施した細骨材Bよりも、比表面積が大きく、ブリージング特性も優れており、アルカリ処理や、高温での処理を施すことなく、簡便な設備でエージング処理することで、優れたブリージング特性を得ることができる。1ヶ月屋外エージングでアルカリ処理を施した場合と同等以上の性能が得られている。以上の結果より、ブリージング特性に大きく影響する要因は比表面積であること、比表面積を増大させる方法としてエージング水和反応による表面改質が有効であることが判った。